(57)【要約】【課題】環境中のホルムアルデヒドを高効率で除去できるとともに、使用時に、人体への悪影響の少ない消臭性組成物およびこの消臭性組成物を含んだ消臭性溶液、さらには、この消臭性溶液を塗布した木質材料を提供すること。【解決手段】消臭性組成物は、第一リン酸アンモニウム：第二リン酸アンモニウム＝１０〜７０質量部：９０〜３０質量部の割合で配合した組成物１００質量部に対して、亜硫酸塩を３〜５０質量部の割合で配合してなる。【選択図】なし【特許請求の範囲】
【請求項１】
第二リン酸アンモニウム１００質量部に対し、亜硫酸塩３〜５０質量部を配合したことを特徴とする消臭性組成物。
【請求項２】
第一リン酸アンモニウム：第二リン酸アンモニウム＝１０〜７０質量部：９０〜３０質量部の割合で配合した組成物１００質量部に対して、
亜硫酸塩を３〜５０質量部の割合で配合したことを特徴とする消臭性組成物。
【請求項３】
請求項１または請求項２に記載の消臭性組成物を水に溶解または分散したことを特徴とする消臭性溶液。
【請求項４】
請求項３に記載の消臭性溶液を塗布したことを特徴とする木質材料。
【請求項５】
請求項４に記載の木質材料において、
塗布された消臭性溶液を乾燥して残存する固体成分が１〜１０ｇ／ｍ２であることを特徴とする木質材料。
【発明の詳細な説明】
【技術分野】
【０００１】
本発明は、ホルムアルデヒドの吸収機能を持った消臭性組成物、およびこの消臭性組成物を含んだ消臭性溶液、さらに、この消臭性溶液を塗布した木質材料に関する。
【背景技術】
【０００２】
近年、快適な生活に対する要求が高まり、消臭の機能が非常に注目されている。一方、家屋の高気密高断熱化に伴い、屋内空気の換気は、従来の住宅より行われにくくなり、各種臭気の原因となる物質が屋内にこもりがちである。また、住宅用建材に用いられるホルムアルデヒドが、シックハウス症の原因物質として知られるようになり、屋内空気における臭気及び化学物質の低減が強く求められるようになってきた。
【０００３】
そこで、空気中に含まれるホルムアルデヒドを捕捉する目的で、尿素、亜硫酸塩および無機性リン酸塩を配合したホルムアルデヒド捕捉剤が知られている（例えば、特許文献１）。またアンモニウム塩からなるホルムアルデヒド除去剤も提案されている（例えば、特許文献２）。
【特許文献１】特開２００２−３３１５０４号公報
【特許文献２】特開２０００−３２５４４８号公報
【発明の開示】
【発明が解決しようとする課題】
【０００４】
しかしながら、特許文献１に記載のホルムアルデヒド捕捉材では、亜硫酸塩の配合量が多すぎて、使用時に皮膚刺激性が高く、かぶれやすい。また、特許文献２に記載の方法
では、ホルムアルデヒドの捕捉性能が十分ではない。
【０００５】
そこで、本発明の目的は、環境中のホルムアルデヒドを高効率で除去できるとともに、使用時に、人体への悪影響の少ない消臭性組成物およびこの消臭性組成物を含んだ消臭性溶液、さらには、この消臭性溶液を塗布した木質材料を提供することにある。
【課題を解決するための手段】
【０００６】
本発明の消臭性組成物は、第二リン酸アンモニウム１００質量部に対し、亜硫酸塩３〜５０質量部を配合したことを特徴とする。
本発明の消臭性組成物によれば、第二リン酸アンモニウムと亜硫酸塩とを所定量配合しているので、優れたホルムアルデヒド捕捉効果を有する。すなわち、人体への悪影響が少ないホルムアルデヒド捕捉剤として好適に利用できる。また、本発明の消臭性組成物は、水に溶けやすいため、水溶液としやすく取り扱いが簡便である。
【０００７】
また、本発明の消臭性組成物は、第一リン酸アンモニウム：第二リン酸アンモニウム＝１０〜７０質量部：９０〜３０質量部の割合で配合した組成物１００質量部に対して、亜硫酸塩を３〜５０質量部の割合で配合したことを特徴とする。
本発明の消臭性組成物によれば、第一リン酸アンモニウム、第二リン酸アンモニウムおよび亜硫酸塩が前記した配合量であるので、ホルムアルデヒドの捕捉効果がより一層発揮される。
【０００８】
本発明の消臭性溶液は、前記した消臭性組成物を水に溶解または分散したことを特徴とする。
本発明の消臭性溶液は前記した消臭性組成物を水に溶解または分散してなるため、調製が容易であり、また使用方法も簡便である。例えば、この消臭性溶液を適当な木質材料に噴霧することで容易にアルデヒド吸収能を持った本発明の木質材料とすることができる。
このような木質材料は、塗布された消臭性溶液を乾燥して残存する固体成分が１〜１０ｇ／ｍ２であることが好ましい。この固体成分が１ｇ／ｍ２以上であると、十分なアルデヒド捕捉効果を発揮でき、また、１０ｇ／ｍ２以下であると、木質材料の表面に白粉が発生することもない。
【発明を実施するための最良の形態】
【０００９】
以下に、本発明を実施するための最良の形態について詳述する。
本発明の消臭性組成物は、第二リン酸アンモニウムと、亜硫酸塩とを消臭有効成分として含んでいる。
ここで、亜硫酸塩としては、亜硫酸ナトリウム（亜硫酸ソーダ）、亜硫酸水素ナトリウム、亜硫酸アンモニウム、亜硫酸水素アンモニウム等が挙げられる。このような亜硫酸塩は、ホルムアルデヒドと反応しやすいためホルムアルデヒド吸収効果はあるが、木材等に塗布してホルムアルデヒド吸収用の消臭剤として用いた場合、亜硫酸塩の配合量が多すぎると、人体への刺激性が強い。また、亜硫酸塩の配合量が少ないと、ホルムアルデヒドの吸収効果が十分ではない。
本発明の消臭性組成物は、第二リン酸アンモニウム１００質量部に対し、亜硫酸塩３〜５０質量部を配合しており、亜硫酸塩の配合量が比較的少ないが、第二リン酸アンモニウムの存在により十分なホルムアルデヒド捕捉効果を示す。
ここで、消臭性組成物を構成する第二リン酸アンモニウムは、リン酸水素二アンモニウムとも呼ばれる無機化合物であり、亜硫酸塩と混合されることにより強いホルムアルデヒド捕捉効果を示す。
このような本発明の消臭性組成物は、種々の方法で利用可能であるが、水に溶けやすいため、水溶液とすると取り扱いが簡便であり好ましい。
【００１０】
また、本発明の消臭性組成物は、第一リン酸アンモニウム：第二リン酸アンモニウム＝１０〜７０質量部：９０〜３０質量部の割合で配合した組成物１００質量部に対して、亜硫酸塩を３〜５０質量部の割合で配合したものである。
第一リン酸アンモニウムと第二リン酸アンモニウムの割合が上記の範囲をはずれるとホルムアルデヒド捕捉効果が低下する。より好ましい範囲は、第一リン酸アンモニウム：第二リン酸アンモニウム＝２０〜５０質量部：５０〜８０質量部である。
すなわち、これらのリン酸アンモニウムのいずれが多すぎても少なすぎてもアルデヒド吸収効果が低下する。
また、前記した第一、第二リン酸アンモニウムに対する亜硫酸塩の配合量が３質量部未満であると、ホルムアルデヒド捕捉効果が低下する。一方、この亜硫酸塩の配合量が５0質量部を越えると、人体への皮膚刺激性が高くなる。それ故、亜硫酸塩の配合量は５〜４０質量部がより好ましい。
【００１１】
本発明の消臭性組成物には、ホルムアルデヒド以外に、無極性の臭気成分を吸着させるために、多孔質シリカ、活性炭、ゼオライト、活性白土、シリカゲル等を添加することも好ましい。また、光触媒として消臭機能を有する酸化チタンを添加することもできる。さらに、反応型の消臭機能を持った酸化亜鉛、酸化鉄等の無機物質を添加してもよい。また、有機ケイ素アミン、芳香族アミン、ヒドラジン誘導体等の有機アミン化合物を添加することもできる。
【００１２】
このような本発明の消臭性組成物は、適当な溶媒に溶解または分散させて消臭性溶液として簡便に使用できる。溶媒としては水が最も好ましく、塗布する方法としては、ディッピング法、グラビアコート法、ナイフコート法、エアーフロスト法 等各種の方法が採用できる。例えば、建材用としては、スプレーコート法が好ましい。
消臭性溶液としては、消臭性組成物の濃度を３〜３０質量％とすることが好ましい。さらに、材料への濡れ性を改良する目的で、界面活性剤を添加してもよい。界面活性剤としては、ノニオン系界面活性剤、アニオン系界面活性剤、カチオン系界面活性剤、両性界面活性剤などが挙げられる。
また、このような材料は、塗布された消臭性溶液を乾燥して残存する固体成分が１〜１０ｇ／ｍ２であることが好ましい。この固体成分が１ｇ／ｍ２未満であると、十分なアルデヒド捕捉効果を発揮できず、また、１０ｇ／ｍ２を越えると、材料の表面に白粉が発生するおそれがある。
【００１３】
〔木質材料への適用例〕
本発明の消臭性組成物は、以下のように消臭性溶液を作成して木質材料に使用することができる。
木質材料としての合板やパーティクルボード等は、通常の方法で作製すればよい。例えば、本発明の消臭性組成物を水や水性塗料に分散させて消臭性溶液を調整し、合板にスプレー法等で塗布することで容易に消臭性合板を得ることができる。この消臭性合板は、ホルムアルデヒドを強く捕捉するので建材分野で好適に使用できる。
塗布量は、合板からのホルムアルデヒド発生量に応じて加減すればよいが、消臭性組成物（固形分）として１〜１０ｇ／ｍ２が好ましく、より好ましくは１〜８ｇ／ｍ２程度である。この量が少なすぎても多すぎても前記したような問題が生じやすい。
【００１４】
〔その他の適用例〕
本発明の消臭性組成物の適用例としては、特に制限はないが、以下にいくつかの例を挙げる。本発明の適用例としてはこれらの例に限定されない。
（消臭性接着剤）
本発明の消臭性組成物は、有機溶媒に溶解・分散させて、あるいは本組成物のまま接着剤樹脂に配合することで、消臭性接着剤として用いることもできる。
接着剤は常法によって調製でき、一般に使用されている各種添加剤を配合することもできる。例えば、特開平１０−２３７４０３号公報、特開２００３−９６４３０号公報の記載を参考することができる。
尚、市販されている接着剤に本発明の消臭性組成物を添加することによっても、消臭性接着剤を作製できる。
【００１５】
（消臭性塗料）
本発明の消臭性組成物は、有機溶媒に溶解・分散させて、あるいは本組成物のまま塗料樹脂に配合することで、消臭性塗料として用いることもできる。
塗料樹脂としては、ホルムアルデヒドを含有しているユリア系樹脂、フェノール系樹脂、メラミン系樹脂等が好ましい。
塗料は常法によって調製でき、溶剤や各種添加剤は、塗料分野で一般に使用されているものを適用できる。例えば、特開２００２−３２２４２４号公報の記載を参考することができる。なお、市販されている塗料に本発明の消臭性組成物を添加することによっても、消臭性塗料を作製できる。
【００１６】
（消臭性発泡体）
例えば、ウレタン系樹脂（または樹脂原料）に本発明の消臭性組成物を混合して、発泡させることによって消臭性発泡体が作製できる。
発泡体は常法によって製造でき、また、発泡材分野で一般に使用されている各種添加剤を使用できる。例えば、ウレタンフォームの製造については、特開平８−２６９１５７号公報の記載を参考することができる。
なお、消臭性組成物を樹脂に混練する方法で消臭性発泡体を作製するのではなく、本発明の消臭性組成物を含む消臭性溶液を発泡体表面に塗布するだけでも消臭性発泡体を容易に得ることができる。
【００１７】
（消臭性石膏ボード）
石膏ボードには、通常の内装用建材に使用される石膏ボードの他、吸音用穴あき石膏ボード、木毛石膏ボード、ガラス繊維強化石膏ボード等が含まれる。
石膏としては、天然石膏、化学石膏を用いて焼成処理された半水石膏が主材として用いられる。これに水を加えて混合した後、成型、硬化することによって、石膏ボードが作製できる。なお、場合により焼成前の二水石膏が使用される。
石膏ボードの製造工程において、本発明の消臭性組成物を添加することにより、消臭性石膏ボードが製造できる。消臭性組成物は、水溶液またはエマルジョンの状態で添加してもよく、また、粉末の状態で、水と石膏を混合するときに添加してもよい。なお、消臭性石膏ボードには、石膏ボードに一般に使用されている各種添加剤を添加できる。例えば、特開２００２−１８７７５７号公報の記載を参考することができる。
この石膏ボードは、断熱性とともに通気性がある他、合板、家具から発生するホルムアルデヒドを消臭する効果に優れる。
【００１８】
本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、原料、数量、その他の詳細な構成において、当業者が様々な変形を加えることができるものである。
したがって、上記に開示した原料、数量などを限定した記載は、本発明の理解を容易にするために例示的に記載したものであり、本発明を限定するものではないから、それらの原料などの限定の一部若しくは全部の限定を外した名称での記載は、本発明に含まれるものである。
【実施例】
【００１９】
次に、実施例及び比較例を挙げて本発明をさらに詳しく説明するが、本発明はこれらの実施例等の記載内容に何ら制限されるものではない。
〔実施例１〜１１、比較例１〜８〕
（合板の作製）
厚さ１．７ｍｍの黄ラワンの両面に、メラミン・ホルムアルデヒド樹脂系接着剤（株式会社オーシカ製大鹿レジンM-38；不揮発分：５９質量％、粘度：０．２２Ｐａ・ｓ（２３℃）、ｐＨ：９）を用いて、厚さ０．７ｍｍの黄色ラワンを各々貼り合わせることにより合板を作製した。
（消臭性溶液の調製）
消臭性組成物の有効成分として、第一リン酸アンモニウム、第二リン酸アンモニウムおよび亜硫酸ソーダを表１および表２に示す配合量で水に溶解し、消臭性溶液を調製した。
（合板への消臭性溶液の塗布）
この消臭性溶液を、前記の方法で得られた合板の両面に対し、所定の塗布量となるように簡易スプレーで塗布し、２〜３日間風乾したものを評価用合板とした。
【００２０】
〔評価方法〕
実施例１〜１１、比較例１〜８で作製した評価用合板について、以下の方法によりホルムアルデヒドの放散量および捕捉率を測定した。また、以下の基準で評価用合板の外観（美観）を評価した。結果を表１および表２に示す。
（１）ホルムアルデヒド放散量
ＪＡＳ規格におけるガラスデシケータ法により測定した。具体的には、ガラス容器（デシケータ）の中に評価用合板と蒸留水を入れて２４時間放置した後，水に吸収されるホルムアルデヒドの水中濃度を測定した。
（２）ホルムアルデヒドの捕捉率
次式により、捕捉率を求めた。
捕捉率（％）＝（Ｆｃ−Ｆｄ）／Ｆｃ×１００
Ｆｃ：消臭性溶液未塗布合板の放散量（ｍｇ／Ｌ）
Ｆｄ：評価用合板の放散量（ｍｇ／Ｌ））
（３）評価用合板の外観
合板表面に本発明組成物を塗工、乾燥後変色及び白化の有無を評価し、変色もしくは白化のないものを○、あるものを×とした。
【００２１】
【表１】
2008136601.tif 000002
【００２２】
【表２】
2008136601.tif 000003
【００２３】
〔評価結果〕
表１の実施例１〜１１から明らかなように、本発明の消臭性組成物が塗布された合板は、ホルムアルデヒドを強く吸収することがわかる。
一方、表２の比較例１、２、５〜７では、消臭性組成物に亜硫酸ソーダが含まれていないため、放散量が高く、捕捉率も低い。また、比較例４は、第一リン酸アンモニウムと亜硫酸ソーダのみを配合した例であるが、第二リン酸アンモニウムが配合されていないため、放散量がやや高く、捕捉率も十分とは言えない。一方、亜硫酸ソーダだけを用いた比較例８では、合板が変色してしまい、実用性に乏しい。なお、比較例３のように、亜硫酸ソーダ、第一リン酸アンモニウムおよび第二リン酸アンモニウム配合されていても、これらの配合割合が本発明の組成からはずれていると、放散量および捕捉率の双方がともに劣ることがわかる。
【産業上の利用可能性】
【００２４】
本発明の消臭性組成物および消臭性溶液は、建材や家具に用いられる木質材料に好適に利用することができる。